(57)【要約】【課題】  硬化性が良好で、プラスチック、ガラス、金属等との接着性および透明性、柔軟性に優れる硬化物を与える接着剤用感光性組成物を提供する。【解決手段】  水酸基と（メタ）アクリロイル基を有する化合物（ａ１）、ポリオール（ａ２）およびポリイソシアネート（ｂ）から形成されてなるウレタン（メタ）アクリレート（Ａ）、単官能（メタ）アクリロイル基含有化合物（Ｂ）、エポキシ化合物（Ｃ）、光重合開始剤（Ｄ）および光カチオン重合開始剤（Ｅ）からなることを特徴とする接着剤用感光性組成物。【選択図】  なし【特許請求の範囲】
【請求項１】
水酸基と（メタ）アクリロイル基を有する化合物（ａ１）、ポリオール（ａ２）およびポリイソシアネート（ｂ）から形成されてなるウレタン（メタ）アクリレート（Ａ）、単官能（メタ）アクリロイル基含有化合物（Ｂ）、エポキシ化合物（Ｃ）、光重合開始剤（Ｄ）および光カチオン重合開始剤（Ｅ）からなることを特徴とする接着剤用感光性組成物。
【請求項２】
（Ａ）〜（Ｅ）の合計重量に基づく割合が、（Ａ）が１０〜７９．８％、（Ｂ）が１０〜７９．８％、（Ｃ）が５〜６９．８％、（Ｄ）が０．１〜３．０％および（Ｅ）が０．１〜５．０％である請求項１記載の組成物。
【請求項３】
さらに、少なくとも１個の（メタ）アクリロイル基と少なくとも１個のエポキシ基を有する化合物（Ｆ）を含有させてなる請求項１または２記載の組成物。
【請求項４】
請求項１〜３のいずれか記載の組成物からなる、光学部材の接着剤またはシーリング剤。
【請求項５】
基材、基材上の請求項１〜４のいずれか記載の組成物の塗工層および塗工層上の透明基材の３層からなる積層物を硬化させてなる積層体。
【請求項６】
基材上に請求項１〜４のいずれか記載の組成物を塗工し、さらに塗工面上に透明な別の基材を貼り合せ、紫外線照射により硬化させることを特徴とする積層体の製造方法。
【発明の詳細な説明】
【技術分野】
【０００１】
本発明は、紫外線硬化型接着剤用の感光性組成物に関する。さらに詳しくは、硬化性、接着性および柔軟性に優れる紫外線硬化型接着剤用の感光性組成物に関する。
【背景技術】
【０００２】
従来、感光性接着剤用組成物は、硬化速度が速く生産性向上が可能であること、および硬化させるのに熱を必要とせず、熱変形しやすい熱可塑性樹脂の接着に適していること等から、光学部材、電気・電子部材等の接着剤、シーリング剤として広く使用されている（例えば、特許文献１参照）。該組成物としては、主に、（メタ）アクリレート樹脂を使用したラジカル硬化型組成物が使用されているが、該組成物は（１）酸素による硬化阻害を受けやすい、（２）硬化収縮が大きい、（３）金属との密着性が悪い、（４）耐熱性が悪い、等の欠点があり、これを解消するため、近年、エポキシやビニルエーテル、オキセタン等のカチオン硬化型接着剤用組成物、特に反応性が比較的速い感光性エポキシ樹脂組成物（例えば、特許文献２参照）が使用されてきた。
【０００３】
【特許文献１】特開２００４−１６１９３５号公報
【特許文献２】特開２００２−２３５０６６号公報
【発明の開示】
【発明が解決しようとする課題】
【０００４】
しかしながら、これらの感光性エポキシ樹脂組成物は、（メタ）アクリレート樹脂組成物に比べ、反応速度が遅く、紫外線照射直後に性能が十分に発現せず、熱を加える必要があったり、また、硬化物が硬くて脆いため、接着性の悪化、クラック、ひび、割れが発生する等の問題があった。
本発明の目的は、上記（メタ）アクリレート樹脂およびエポキシ樹脂組成物の欠点を補い、硬化性が良好で、プラスチック、ガラス、金属等との接着性および透明性、柔軟性に優れた感光性接着剤を与える感光性組成物を提供することにある。
【課題を解決するための手段】
【０００５】
本発明者は、上記課題を解決すべく鋭意検討した結果、本発明に到達した。すなわち本発明は、水酸基と（メタ）アクリロイル基を有する化合物（ａ１）、ポリオール（ａ２）およびポリイソシアネート（ｂ）から形成されてなるウレタン（メタ）アクリレート（Ａ）、単官能（メタ）アクリロイル基含有化合物（Ｂ）、エポキシ化合物（Ｃ）、光重合開始剤（Ｄ）および光カチオン重合開始剤（Ｅ）からなることを特徴とする接着剤用感光性組成物；該組成物からなる、光学部材の接着剤またはシーリング剤；並びに、基材、基材上の該組成物の塗工層および塗工層上の透明基材の３層からなる積層物を硬化させてなる積層体である。
【発明の効果】
【０００６】
本発明の感光性組成物は、下記の効果を奏する。
（１）紫外線照射時の硬化性に優れる。
（２）該組成物を硬化させてなる硬化物は、透明性、柔軟性および接着性に優れる。
【発明を実施するための最良の形態】
【０００７】
本発明におけるウレタン（メタ）アクリレート（Ａ）は、水酸基と（メタ）アクリロイル基を有する化合物（ａ１）、ポリオール（ａ２）およびポリイソシアネート（ｂ）から形成されてなる。
（ａ１）には、炭素数（以下Ｃと略記）４以上かつ数平均分子量［以下Ｍｎと略記、測定はゲルパーミエイションクロマトグラフィー（ＧＰＣ）法による。］５，０００以下の、例えば下記のもの、およびこれらの２種以上の混合物が含まれる。
（ａ１１）水酸基含有（メタ）アクリル酸化合物およびそのアルキレンオキシド（以下ＡＯと略記）（Ｃ２〜４）付加物
（メタ）アクリル酸−２−ヒドロキシエチル、−２−ヒドロキシプロピル、−２−ヒドロキシブチルおよびこれらのＡＯ付加物（分子量１６０以上かつＭｎ５，０００以下）等；
（ａ１２）（ａ１１）のε−カプロラクトン付加物（分子量２３０以上かつＭｎ５，０００以下）
（メタ）アクリル酸−２−ヒドロキシエチル−ε−カプロラクトン２モル付加物等；
（ａ１３）（メタ）アクリル酸とジオール（Ｍｎ３００〜５，０００）との反応生成物
ジオール（Ｍｎ３００〜５，０００、例えばポリカーボネートジオール、ポリエチレングリコール、ポリエステルジオール）のモノ（メタ）アクリレート；
【０００８】
（ａ１４）（メタ）アクリル酸とエポキシドとの反応生成物
Ｃ８〜３０、例えば３−フェノキシ−２−ヒドロキシプロピル（メタ）アクリレート、３−ビフェノキシ−２−ヒドロキシプロプル（メタ）アクリレート等；
（ａ１５）（メタ）アクリル酸と３官能以上のポリオール（分子量９２以上かつＭｎ５，０００以下）との反応生成物
グリセリン（以下ＧＲと略記）モノ−およびジ（メタ）アクリレート、トリメチロールプロパン（以下ＴＭＰと略記）モノ−およびジ（メタ）アクリレート、ペンタエリスリトール（以下ＰＥと略記）モノ−、ジ−およびトリ（メタ）アクリレート、ジＴＭＰモノ−、ジ−およびトリ（メタ）アクリレート、ジＰＥモノ−、ジ−、トリ−、テトラ−およびペンタ（メタ）アクリレート、およびこれらのＡＯ付加物（付加モル数１〜１００）等；
（ａ１６）（メタ）アクリル酸とポリアルカジエン（アルカジエンはＣ４〜５）ポリオールまたはその水添物との反応生成物［但し、（ａ１３）および（ａ１５）を除く。］
ポリアルカジエンポリオールとしては、ブタジエンポリオール（Ｍｎ３００〜５，０００）、イソプレンポリオール（Ｍｎ３００〜５，０００）等が挙げられ、水添ポリアルカジエンポリオールとしては、水添ブタジエンポリオール（Ｍｎ３００〜５，０００）、水添イソプレンポリオール（Ｍｎ３００〜５，０００）等が挙げられ、水添率は好ましくは５０〜９８モル％、さらに好ましくは８０〜９５モル％である。
これらのうち後述のポリイソシアネート（ｂ）との反応性の観点から好ましいのは（ａ１１）、（ａ１４）、（ａ１５）、さらに好ましいのは（ａ１１）および（ａ１５）である。
【０００９】
本発明におけるポリオール（ａ２）には、上記（ａ１）を除く、Ｃ２以上かつＭｎ４００以下の、例えば下記のもの、およびこれらの２種以上の混合物が含まれる。
（ａ２１）２価アルコール（Ｃ２〜２０またはそれ以上）、例えばＣ２〜１２の脂肪族２価アルコール［（ジ）アルキレングリコール（エチレングリコール、ジエチレングリコール、プロピレングリコール、ジプロピレングリコール、１，２−、２，３−、１，３−および１，４−ブタンジオール、１，６−ヘキサンジオール、ネオペンチルグリコールおよび３−メチルペンタンジオール（以下それぞれＥＧ、ＤＥＧ、ＰＧ、ＤＰＧ、ＢＤ、ＨＤ、ＮＰＧおよびＭＰＤと略記）、ドデカンジオール等）等］、Ｃ６〜１０の脂環式骨格を有する２価アルコール［１，３−および１，４−シクロヘキサンジオール、シクロヘキサンジメタノール（以下ＣＨＤＭと略記）等］、Ｃ８〜２０の芳香脂肪族２価アルコール［キシリレングリコール、ビス（ヒドロキシエチル）ベンゼン等］；
（ａ２２）３価〜８価またはそれ以上の多価アルコール、例えば（シクロ）アルカンポリ オールおよびそれらの分子内もしくは分子間脱水物［ＧＲ、ＴＭＰ、ＰＥ、ソルビトール（以下ＳＯと略記）およびジＰＥ、１，２ ，６−ヘキサントリオール、エリスリトール、シクロヘキサントリオール、マンニトール、キシリトール、ソルビタン、ジＧＲその他のポリＧＲ等］、糖類およびその誘導体［ショ糖、グルコース、フラクトース、マンノース、ラクトース、グルコシド（メチルグルコシド等）等］；
【００１０】
（ａ２３）ポリエーテルポリオール、例えば、ポリエチレングリコール（以下ＰＥＧと略記）（Ｍｎ２００〜２０，０００）、ポリプロピレングリコール（以下ＰＰＧと略記）（Ｍｎ２００〜２０，０００）、ポリテトラメチレングリコール（以下ＰＴＭＧと略記）（Ｍｎ４００〜１０，０００）；
（ａ２４）ポリエステルポリオール（Ｍｎ４００〜２０，０００）、例えば、アジピン酸とＢＤおよびＨＤとのエステル、無水マレイン酸とＮＰＧとのエステル、コハク酸とビスフェノールＡのエチレンオキシド（以下ＥＯと略記）４モル付加物とのエステル；ポリカプロラクトンポリオール（Ｍｎ４００〜１０，０００）、例えば、ＨＤのε−カプロラクトン付加物、ＴＭＰのε−カプロラクトン付加物；
（ａ２５）ポリカーボネートポリオール（Ｍｎ５００〜１０，０００）例えば、ＢＤまたはＨＤのポリカーボーネートジオール、アジピン酸変性ＨＤのポリカーボネートジオール；
（ａ２６）ポリブタジエンポリオール（Ｍｎ５００〜１０，０００）、ポリイソプレンポリオール（Ｍｎ５００〜１０，０００）およびこれらの水添化物；
（ａ２７）エポキシ樹脂（Ｍｎ３００〜５，０００）、例えば、１，６ヘキサンジオールジグリシジルエーテルと酢酸２モルとの反応物、ビスフェノールＡジグリシジルエーテルの５モル開環重合物；
（ａ２８）上記（ａ２３）を除く（ａ２１）〜（ａ２７）のＡＯ１〜５０モル付加物、例えばビスフェノールＡのＡＯ１〜５０モル付加物。
【００１１】
これらのうち硬化物の密着性および強靭性の観点から好ましいのは、（ａ２３）、（ａ２４）、（ａ２５）、（ａ２８）、さらに好ましいのは（ａ２４）および（ａ２８）である。
【００１２】
(ａ１）と（ａ２）の重量比は、硬化性および後述する硬化物の柔軟性の観点から好ましくは１／９９〜９０／１０、さらに好ましくは３／９７〜４０／６０である。
【００１３】
本発明におけるポリイソシアネート（以下、ＰＩと略記することがある。）（ｂ）には、例えば下記のもの、およびこれらの２種以上の混合物が含まれる。
（ｂ１）Ｃ（ＮＣＯ基中のＣを除く、以下同じ）６〜２０の芳香族ポリイソシアネート
ジイソシアネート（以下、ＤＩと略記）、例えば１，３−および／または１，４−フェ ニレンＤＩ、２，４−および／または２，６−トリレンＤＩ（ＴＤＩ）、４， ４’−および／または２，４’−ジフェニルメタンＤＩ（ＭＤＩ）、ｍ−およびｐ−イソシアナトフェニルスルホニルイソシアネート、４，４’−ジイソシアナトビフェニル、３，３’−ジメチル−４，４’−ジイソシアナトビフェニ ル、３，３’−ジメチル−４，４’−ジイソシアナトジフェニルメタン、１，５−ナフチレンＤＩ、およびｍ−およびｐ−イソシアナトフェニルスルホニルイソシアネート；および３官能以上のＰＩ（トリイソシアネート等）、例えば粗製ＴＤＩ、粗製ＭＤＩ（ポリメチレンポリフェニレンポリイソシアネート）および４，４’，４”−トリフェニルメタントリイソシアネート
【００１４】
（ｂ２）Ｃ２〜１８の脂肪族ポリイソシアネート
ＤＩ、例えばエチレンＤＩ、テトラメチレンＤＩ、ヘキサメチレンＤＩ（ＨＤＩ）、ヘプタメチレンＤＩ、オクタメチレンＤＩ、ノナメチレンＤＩ、デカメチレンＤＩ、ドデカメチレンＤＩ、２，２，４−および／または２，４，４ −トリメチルヘキサメチレンＤＩ、リジンＤＩ、２，６−ジイソシアナトメチルカプロエート、２，６−ジイソシアナトエチルカプロエート、ビス（２−イソシアナトエチル）フマレート、ビス（２−イソシアナトエチル）カーボネートおよびトリメチルヘキサメチレンジイソシアネート（ＴＭＤＩ）；および３官能以上のＰＩ（トリイソシアネート等）、例えば１，６，１１−ウンデカントリイソシアネート、１，８−ジイソシアネート−４−イソシアネートメチルオクタン、１，３，６−ヘキサメチレントリイソシアネートおよびリジンエステルトリイソシアネート（リジンとアルカノールアミンの反応生成物のホスゲン化物、例えば２−イソシアナトエチル−２，６−ジイソシアナトヘキサノエート、２−および／または３−イソシアナトプロピル−２，６−ジイソシアナトヘキサノエート）
【００１５】
（ｂ３）Ｃ４〜４５の脂環式ポリイソシアネート
ＤＩ、例えばイソホロンＤＩ（ＩＰＤＩ）、２，４−および／または２，６−メチルシクロヘキサンＤＩ（水添ＴＤＩ）、ジシクロヘキシルメタン−４，４’−ＤＩ（水添ＭＤＩ）、シクロヘキシレンＤＩ、メチルシクロヘキシレンＤＩ、ビス（２−イソシアナトエチル）−４−シクロヘキシレン−１，２−ジカルボキシレートおよび２，５−および／または２，６−ノルボルナンＤＩ、ダイマー酸ＤＩ（ＤＤＩ）；および３官能以上のＰＩ（トリイソシアネート等）、例えばビシクロヘプタントリイソシアネート
（ｂ４）Ｃ８〜１５の芳香脂肪族ポリイソシアネート
ｍ−および／またはｐ−キシリレンＤＩ（ＸＤＩ）、ジエチルベンゼンＤＩおよびα，α，α’，α’−テトラメチルキシリレンＤＩ（ＴＭＸＤＩ）
（ｂ５）上記（ｂ１）〜（ｂ４）のヌレート化物
（ｂ６）上記（ｂ１）〜（ｂ４）の、（ｂ５）以外の変性物
カーボジイミド、ウレタン、ウレア、ウレトイミン、アロファネート、ビウレット、オキサゾリドンおよび／またはウレトジオン基を有する変性物等。
これらのＰＩのうち後述する硬化物の透明性の観点から好ましいのは（ｂ２）、（ｂ３）、および（ｂ５）のうちの脂肪族のものである。
【００１６】
ウレタン（メタ）アクリレート（Ａ）の製造において、ＮＣＯ基と水酸基の当量比は、特に限定されないが、（Ａ）の保存安定性の観点から好ましくは１：１．１〜１．１：１、さらに好ましくは１：１．０５〜１．０５：１である。
【００１７】
（Ａ）の製造におけるウレタン化反応の条件は、特に限定されず、例えば、
［１］（ａ１）および／または（ａ２）の、一部とすべての（ｂ）を混合し、通常４０〜１２０℃、反応性および該混合物の安定性の観点から好ましくは６０〜１００℃で２〜２０時間反応させてＮＣＯ末端プレポリマーを製造した後、残りの（ａ１）および／または（ａ２）を加え、同様の条件で（Ａ）を製造するか、または、すべての（ａ１）および（ａ２）と、（ｂ）の一部を上記と同様の条件で反応させてＯＨ末端プレポリマーを製造した後、残りの（ｂ）を加え、同様の条件で（Ａ）を製造する方法［プレポリマー法］；
［２］（ａ１）、（ａ２）および（ｂ）を一括混合し、上記と同様の条件で反応させて（Ａ）を製造する方法［ワンショット（一括反応）法］が挙げられる。
これらのうち分子量制御の観点から好ましいのはプレポリマー法、さらに好ましいのはＮＣＯ末端プレポリマーを経由する方法である。
【００１８】
また、必要により溶剤（酢酸エチル、メチルエチルケトン、トルエン等）で希釈して反応させてもよい。溶剤の使用量は、（ａ１）、（ａ２）および（ｂ）の合計重量に基づいて通常５，０００％以下、反応速度の観点から好ましい上限は１，０００％、混合物の取り扱い性の観点から好ましい下限は１０％である。
【００１９】
ウレタン化反応は、常圧、減圧または加圧のいずれでも行うことができる。ウレタン化反応の進行状況は、例えば反応系のＮＣＯ％および水酸基価を測定することにより判断することができる。
【００２０】
（Ａ）の製造において、反応時間の観点からウレタン化触媒（Ｕ）を使用するのが好ましい。（Ｕ）には、有機ビスマス化合物（Ｕ１）、有機スズ化合物（Ｕ２）、有機チタン化合物（Ｕ３）、３級アミンおよび４級アンモニウム塩（Ｕ４）が含まれる。
【００２１】
（Ｕ１）としては、例えば下記のもの、およびこれらの２種以上の混合物が挙げられる。
（Ｕ１１）有機ビスマスカルボキシレート
一般式  Ｂｉ(ＣＯＯＲ)3 で表され、Ｒとしては１価の、脂肪族基［Ｃ１〜２０、例えばアルキル（メチル、エチル、ｎ−およびｉ−プロピル、ｎ−、ｉ−、ｓｅｃ−およびｔ−ブチル、オクチル、２−エチルヘキシル、デシルおよびドデシル）基およびアルケニル（１−、２−およびｉ−プロペニル、１−、２−および３−ブテニル）基］、芳香（脂肪）族（Ｃ６〜２０、例えばフェニル、トルイル、キシレニル、ベンジル、フェネチルおよびヘキシルフェニル）基および脂環（Ｃ３〜１０、例えばシクロプロピル、シクロブチル、シクロペンチル、シクロヘキシルおよびシクロオクチル）基等が挙げられる。
これらのＲのうち耐加水分解性の観点から好ましいのはＣ２〜１２の脂肪族基、およびＣ５〜１０の脂環基である。
（Ｕ１２）有機ビスマスアルコキシド
一般式Ｂｉ(ＯＲ)3 で表され、Ｒは上記と同じで、耐加水分解性の観点から好ましいＲも上記と同じである。
（Ｕ１３）ジカルボニル基を有する化合物とＢｉのキレート化合物
ジカルボニル基を有する化合物には、Ｃ４〜１５、例えばアセチルアセトン、アセチル酢酸、アセトアセトキシエチル（メタ）アクリレートが含まれ、キレート化合物にはこれらとＢｉのキレート化合物が含まれる。
【００２２】
（Ｕ２）としては、例えばトリメチルチンラウレート、トリメチルチンヒドロキサイド、ジメチルチンジラウレート、ジブチルチンジラウレート、ジブチルチンジアセテート、ジブチルチンマレエート、スタナスオクトエートが挙げられる。
（Ｕ３）としては、例えば、テトラアルキル（Ｃ２〜１２）チタネート、アルキレンジカルボン酸（Ｃ３〜１２）チタンが挙げられる。
（Ｕ４）のうち３級アミンとしては、例えばトリエチレンジアミン、テトラアルキル（Ｃ１〜３）アルキレン（Ｃ２〜６）ジアミン（例えば、テトラメチルエチレンジアミン、テトラメチルヘキシレンジアミン）、ジアザビシクロアルケン｛１，８−ジアザビシクロ［５，４，０］ウンデセン−７〔ＤＢＵ［サンアプロ（株）製、登録商標］〕等｝が挙げられる。
（Ｕ４）のうち４級アンモニウム塩としては、例えばテトラアルキル（Ｃ１〜４）アンモニウムブロマイド、テトラアルキル（Ｃ１〜４）アンモニウムパークロレートが挙げられる。
【００２３】
これらのうち、反応性および非着色性の観点から好ましいのは、（Ｕ１）、（Ｕ２）、安全性と（Ａ）の分子量制御の観点から、さらに好ましいのは（Ｕ１）である。（Ｕ１）のうち反応性および触媒としての安定性の観点からさらに好ましいのは（Ｕ１１）および（Ｕ１３）、非着色の観点からとくに好ましいのは（Ｕ１１）である。
【００２４】
（Ｕ）の使用量は、（Ａ）の重量に基づいて反応性、透明性の観点から好ましくは０．００１〜１％、さらに好ましくは０．０５〜０．２％である。
【００２５】
ウレタン化触媒（Ｕ）として有機ビスマスカルボキシレート（Ｕ１１）を使用する場合、（Ｕ１１）の安定性の観点からさらに有機酸を含有させてもよい。有機酸としては、例えば脂肪族カルボン酸（Ｃ２〜Ｃ２０、例えば酢酸、プロピオン酸、イソプロピオン酸、酪酸、イソバレン酸、オクタン酸、２−エチルヘキサン酸およびドデカン酸）、脂環式カルボン酸（Ｃ４〜１０、例えばシクロブタン酸、シクロペンタン酸およびシクロヘキサン酸）、芳香族カルボン酸（Ｃ７〜１５、例えば安息香酸、テレフタル酸、フタル酸およびトリメリット酸）、α−不飽和カルボン酸［Ｃ３〜１０、例えば（メタ）アクリル酸、桂皮酸およびマレイン酸］および２−ヒドロキシエチル（メタ）アクリレートと多塩基酸（Ｃ２〜１５、例えばシュウ酸、コハク酸、アジピン酸、フタル酸、トリメリット酸およびこれらの酸無水物）とのモノエステル化物およびこれらの２種以上の混合物が挙げられる。
これらのうち（Ｕ１１）の耐加水分解性の観点から好ましいのは脂肪族および脂環式カルボン酸である。
【００２６】
（Ｕ１１）と上記有機酸の重量比は（Ｕ１１）の安定性の観点から好ましくは０．００１／１〜９／１、さらに好ましくは０．０１／１〜４／１である。
該有機酸の使用方法としては、触媒の溶解性、ウレタン化反応の観点から予め（Ｕ１１）と混合して液状にしたものを反応系に加えるのが好ましい。
【００２７】
本発明における単官能（メタ）アクリロイル基含有化合物（Ｂ）としては、Ｃ４以上かつＭｎ２，０００以下の、例えば下記のもの、およびこれらの２種以上の混合物が挙げられる。
（Ｂ１）脂肪族１価アルコール（Ｃ１〜３０）の（メタ）アクリレート
ラウリル（メタ）アクリレート、ステアリル（メタ）アクリレート、２−エチルヘキシルアクリレート等
（Ｂ２）脂環含有１価アルコール（Ｃ６〜Ｃ２０）の（（メタ）アクリレート
シクロヘキシル（メタ）アクリレート、イソボルニル（メタ）アクリレート、ジシクロペンタジイルメチル（メタ）アクリレート等
（Ｂ３）芳香脂肪族１価アルコール（Ｃ７〜Ｃ１５）の（メタ）アクリレート
ベンジル（メタ）アクリレート、フェニルエチル（メタ）アクリレート等
（Ｂ４）複素環含有化合物（Ｃ５〜Ｃ１５）の（メタ）アクリロイル基含有化合物
テトラフルフリル（メタ）アクリレート、（メタ）アクリロイルモルホリン等
（Ｂ５）脂肪族、脂環含有、芳香脂肪族の各１価アルコール（Ｃ１〜３０）のＡＯ１〜３０モル付加物の（（メタ）アクリレート
ラウリルアルコールのＥＯ２モル付加物の（メタ）アクリレート、ラウリルアルコールのＰＯ３モル付加物の（メタ）アクリレート、シクロヘキシルアルコールのＥＯ３モル付加物の（メタ）アクリレート、ベンジルアルコールのＰＯ４モル付加物の（メタ）アクリレート等
（Ｂ６）［アルキル（Ｃ１〜２０）］フェノール（Ｃ６〜３０）のＡＯ１〜３０モル付加物の（メタ）アクリレート
フェノールのＰＯ３モル付加物の（メタ）アクリレート、ノニルフェノールのＥＯ１モル付加物の（メタ）アクリレート等
（Ｂ７）水酸基含有（メタ）アクリレート
前記（ａ１）のうち、単官能のもの［（ａ１１）〜（ａ１４）および（ａ１６）］等。
これらのうち、硬化物の柔軟性、接着性の観点から好ましいのは（Ｂ３）、（Ｂ４）、（Ｂ５）、（Ｂ７）、さらに好ましいのは（Ｂ３）、（Ｂ５）、（Ｂ７）である。
【００２８】
本発明におけるエポキシ化合物（Ｃ）としては、脂環式エポキシ化合物（Ｃ１）、グリシジル型エポキシ化合物（Ｃ２）およびこれらの２種以上の混合物が挙げられる。これらのうち好ましいのは、反応速度の観点から（Ｃ１）である。
【００２９】
（Ｃ１）としては、Ｃ４以上かつＭｎ３，０００以下の、例えば下記のもの、およびこれらの２種以上の混合物が挙げられる。
（Ｃ１１）単官能脂環式エポキシ化合物
シクロヘキサンオキシド、シクロペンタンオキシド、α−ピネンオキシド３，４−エポキシビニルシクロヘキサン等；
（Ｃ１２）２官能脂環式エポキシ化合物
２−（３，４−エポキシ）シクロヘキシル−５，５−スピロ−（３，４−エポキシ）シクロヘキサン−ｍ−ジオキサン、３，４−エポキシシクロヘキシルメチル−３，４−エポキシシクロヘキサンカルボキシレート、３，４−エポキシ−６−メチルシクロヘキシルメチル−３，４−エポキシ−６−メチルシクロヘキサンカルボキシレート、ビニルシクロヘキサンジオキシド、ビス（３，４−エポキシシクロヘキシルメチル）アジペート、ビス（３，４−エポキシ−６−メチルシクロヘキシルメチル）アジペート、エキソ−エキソビス（２，３−エポキシシクロペンチル）エーテル、エンド−エキソビス（２，３−エポキシシクロペンチル）エーテル、２，２−ビス（４−（２，３−エポキシプロポキシ）シクロヘキシル）プロパン、２，６−ビス（２，３−エポキシプロポキシシクロヘキシル−ｐ−ジオキサン）、２，６−ビス（２，３−エポキシプロポキシ）ノルボルネン、リモネンジオキシド、２，２−ビス（３，４−エポキシシクロヘキシル）プロパン、ジシクロペンタジエンジオキシド、１，２−エポキシ−６−（２，３−エポキシプロポキシ）ヘキサヒドロ−４，７−メタノインダン、ｐ−（２，３−エポキシ）シクロペンチルフェニル−２，３−エポキシプロピルエーテル、１−（２，３−エポキシプロポキシ）フェニル−５，６−エポキシヘキサヒドロ−４，７−メタノインダン、ｏ−（２，３−エポキシ）シクロペンチルフェニル−２，３−エポキシプロピルエーテル）、１，２−ビス〔５−（１，２−エポキシ）−４，７−ヘキサヒドロメタノインダノキシル〕エタン、シクロペンテニルフェニルグリシジルエーテル、メチレンビス（３，４−エポキシシクロヘキサン）エチレングリコールジ（３，４−エポキシシクロヘキシルメチル）エーテル、エチレンビス（３，４−エポキシシクロヘキサンカルボキシレート）等；
（Ｃ１３）多官能（３価〜２０価またはそれ以上）脂環式エポキシ化合物
３，４−エポキシシクロヘキサンメタノールのε−カプロラクトン（１〜１０モル）付加物と多価（３〜２０価）アルコール（ＧＲ、ＴＭＰ、ＰＥ、ＤＰＥ、ヘキサペンタエリスリトール）のエステル化物等。
これらのうち好ましいのは、反応性の観点から（Ｃ１２）、（Ｃ１３）、さらに好ましいのは、３，４−エポキシシクロヘキシルメチル−３，４−エポキシシクロヘキサンカルボキシレートである。
【００３０】
（Ｃ２）としては、Ｃ７以上かつＭｎ５，０００以下の、例えば下記のもの、およびこれらの２種以上の混合物が挙げられる。
（Ｃ２１）単官能グリシジルエーテル型エポキシ化合物
アルキル（Ｃ４〜１８）グリシジルエーテル、フェニルグリシジルエーテル、アルキル（Ｃ１〜１２）フェニルグリシジルエーテル、フェノールのＡＯ付加物（付加モル数１〜２０モル）のグリシジルエーテル等
（Ｃ２２）多官能グリシジルエーテル型エポキシ化合物
ビスフェノールＡ型および−Ｆ型エポキシ化合物、フェノールノボラック型エポキシ化合物、クレゾールノボラック型エポキシ化合物、水添ビスフェノールＡ型エポキシ化合物、ビスフェノールＡまたは−ＦのＡＯ付加体のジグリシジルエーテル、水添ビスフェノールＡのＡＯ付加体のジグリシジルエーテル、ＥＧ、ＰＧ、ＮＰＧ、ＢＤ、ＨＤ、ＣＨＤＭ、ＰＥＧおよびＰＰＧの各ジグリシジルエーテル、ＴＭＰジおよび／またはトリグリシジルエーテル、ＰＥトリおよび／またはテトラグリシジルエーテル、ＳＯヘプタおよび／またはヘキサグリシジルエーテル、レゾルシンジグリシジルエーテル、ジシクロペンタジエン・フェノール付加型グリシジルエーテル、メチレンビス（２，７−ジヒドロキシナフタレン）テトラグリシジルエーテル、１，６−ジヒドロキシナフタレンジグリシジルエーテル、ポリブタジエンジグリシジルエーテル等。
これらのうち好ましいのは、反応性の観点から（Ｃ２２）、さらに好ましいのは、ビスフェノールＡ型および−Ｆ型エポキシ化合物、フェノールノボラック型エポキシ化合物である。
【００３１】
本発明における光重合開始剤（Ｄ）としては、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド等）、ベンジルジメチルケタール等が挙げられる。これらのうち、硬化物の非着色の観点から好ましいのはヒドロキシベンゾイル化合物（とくに２−ヒドロキシ−２−メチル−１−フェニルプロパン−１−オン、１−ヒドロキシシクロヘキシルフェニルケトン）およびリン酸エステル化合物（とくに１，３，５−トリメチルベンゾイルジフェニルホスフィンオキシド）である。
【００３２】
本発明の光カチオン重合開始剤（Ｅ）としては、例えば、アリルスルホニウム塩〔トリフェニルスルホニウムホスフェート、ｐ−（フェニルチオ）フェニルジフェニルスルホニウムヘキサフルオロホスフェート、トリフェニルスルホニウムヘキサフルオロアンチモネート、ｐ−（フェニルチオ）フェニルジフェニルスルホニウムヘキサフルオロアンチモネート、４，４’−ビス［ジ（β−ヒドロキシエトキシ）フェニルスルホニオ］フェニルスルフィド−ビス−ヘキサフルオロアンチモネート等〕、アリルヨードニウム塩［ジフェニルヨードニウムヘキサフルオロホスフェート、ジフェニルヨードニウムヘキサフルオロアンチモネート等］、スルホン酸エステル［ｏ−ニトロベンジルトシレート、ジメトキシアントラセンスルホン酸ｐ−ニトロベンジルエステル、トシレートアセトフェノン等］、フェロセン〔（２，４−シクロペンタジエン−１−イル）［（１−メチルエチル）ベンゼン］−Ｆｅ（ＩＩ）ヘキサフルオロホスフェート等〕が挙げられる。
これらのうち反応性の観点から好ましいのは、アリルスルホニウム塩およびスルホン酸エステルである。
【００３３】
本発明の組成物を構成する（Ａ）〜（Ｅ）の合計重量に基づく各成分の割合は、ウレタン（メタ）アクリレート（Ａ）は柔軟性、強靭性および取り扱い性、接着性の観点から好ましくは１０〜７９．８％、さらに好ましくは２０〜５０％；単官能（メタ）アクリロイル基含有化合物（Ｂ）は柔軟性、反応性および寸法安定性の観点から好ましくは１０〜７９．８％、さらに好ましくは１５〜４０％；エポキシ化合物（Ｃ）は接着性、寸法安定性および反応性の観点から好ましくは５〜６９．８％、さらに好ましくは１０〜５０％；光重合開始剤（Ｄ）は反応性および耐光性の観点から好ましくは０．１〜３．０％、さらに好ましくは０．３〜２．０％；光カチオン重合開始剤（Ｅ）は反応性および強靭性の観点から好ましくは０．１〜５．０％、さらに好ましくは０．５〜３．０％である。
【００３４】
本発明の組成物には、さらに少なくとも１個のエポキシ基と少なくとも１個の（メタ）アクリロイル基を有する化合物（Ｆ）を含有させるのが好ましい。（Ｆ）を含有させることで、硬化物の透明性を良くすることができる。
（Ｆ）としては、例えば、グリシジル（メタ）アクリレート、メチルグリシジル（メタ）アクリレート、３，４−エポキシシクロヘキサンメチル（メタ）アクリレート、並びに、前記（Ｃ１２）、（Ｃ１３）および（Ｃ２２）と（メタ）アクリル酸の部分反応物およびその混合物が挙げられる。
これらのうち、反応性の観点から好ましいのは、３，４−エポキシシクロヘキサンメチル（メタ）アクリレートおよび（Ｃ１２）、（Ｃ１３）と（メタ）アクリル酸の部分反応物である。
（Ｆ）の使用量は、（Ａ）〜（Ｅ）の合計重量に基づいて、通常４０％以下、透明性および柔軟性の観点から好ましくは１〜３０％、さらに好ましくは５〜２０％である。
【００３５】
本発明の組成物には、さらに、その他の多官能（メタ）アクリレート（Ｇ）を含有させることができる。（Ｇ）としては、Ｃ８以上かつＭｎ５００，０００以下の、下記のものが含まれ、これらは１種単独でも２種以上の併用でもいずれでもよい。
【００３６】
（Ｇ１）ジ（メタ）アクリレート
（Ｇ１１）ポリオキシアルキレン（アルキレンはＣ２〜４）（分子量１０６以上かつＭｎ３，０００以下）のジ（メタ）アクリレート
ＰＥＧ（Ｍｎ４００）、ＰＰＧ（Ｍｎ２００）およびＰＴＭＧ（Ｍｎ６５０）の各ジ（メタ）アクリレート等
（Ｇ１２）ビスフェノール化合物のＡＯ２〜３０モル付加物のジ（メタ）アクリレート
ビスフェノールＡ、−Ｆおよび−Ｓの、ＥＯ２モルおよびＰＯ４モル付加物の各ジ（メタ）アクリレート等
（Ｇ１３）Ｃ２〜３０の脂肪族２価アルコールのジ（メタ）アクリレート
ＥＧ、ＰＧ、ＮＰＧおよびＨＤの各ジ（メタ）アクリレート等
（Ｇ１４）Ｃ６〜３０の脂環式骨格を有する２価アルコールのジ（メタ）アクリレート
ジメチロールトリシクロデカン、シクロヘキサンジメタノールおよび水素化ビスフェノールＡのジ（メタ）アクリレート等
【００３７】
（Ｇ２）ポリ（３価〜６価またはそれ以上）（メタ）アクリレート
（Ｇ２１）Ｃ３〜４０の多価（３価〜６価またはそれ以上）アルコールのポリ（メタ）アクリレート
ＴＭＰトリ（メタ）アクリレート、ＧＲトリ（メタ）アクリレート、ＴＭＰのＰＯ３モル付加物のトリ（メタ）アクリレート、ＴＭＰのＥＯ３モル付加物のトリ（メタ）アクリレート、ＰＥのトリ（メタ）アクリレート、ＰＥのテトラ（メタ）アクリレート、ＰＥのＥＯ４モル付加物のテトラ（メタ）アクリレート、ジＰＥのヘキサ（メタ）アクリレート等
（Ｇ３）ポリエステル（メタ）アクリレート
多価（２〜４）カルボン酸、多価（２〜８またはそれ以上）アルコールおよび（メタ）アクリロイル基含有化合物のエステル化により得られる複数のエステル結合と複数の（メタ）アクリロイル基を有する分子量１５０以上かつＭｎ４，０００以下のポリエステル（メタ）アクリレート
多価（２〜４）カルボン酸としては、例えば脂肪族多価カルボン酸［Ｃ３〜２０、例えばマロン酸、マレイン酸（無水物）、アジピン酸、セバシン酸、コハク酸、酸無水物の反応物（ジＰＥと無水マレイン酸の反応物等）、脂環式多価カルボン酸［Ｃ５〜３０、例えばシクロヘキサンジカルボン酸、テトラヒドロ（無水）フタル酸およびメチルテトラヒドロ（無水）フタル酸］および芳香族多価カルボン酸［Ｃ８〜３０、例えばイソフタル酸、テレフタル酸、フタル酸（無水物）およびトリメリット酸（無水物）］が挙げられる。
多価（２〜８またはそれ以上）アルコールとしては、前記（ａ２）として例示したポリオールが挙げられる。
（メタ）アクリロイル基含有化合物としては、Ｃ２〜３０、例えば（メタ）アクリル酸およびヒドロキシメチル（メタ）アクリレート挙げられる。
（Ｇ４）側鎖および／または末端に（メタ）アクリロイル基を有するポリアルカジエン    ポリブタジエンジ（メタ）アクリレート（Ｍｎ５００〜５００，０００）等
（Ｇ５）エポキシ（メタ）アクリレート
前記エポキシ化合物（Ｃ）と（メタ）アクリレートの反応物で前記少なくとも１個のエポキシ基と少なくとも１個の（メタ）アクリロイル基を有する化合物（Ｆ）以外のもの
３，４−エポキシシクロヘキシルメチル−３，４−エポキシシクロヘキサンカルボキシレートの（メタ）アクリル酸２モル付加物、ビスフェノールＡ型エポキシ化合物の（メタ）アクリル酸２モル付加物等
（Ｇ６）ジメチルポリシロキサンの側鎖および／または末端に（メタ）アクリロイル基を有するシロキサン重合体（Ｍｎ３００〜２０，０００）
ジメチルポリシロキサンジ（メタ）アクリレート等。
これらのうち硬化物の強靭性の観点から好ましいのは（Ｇ１）、（Ｇ２）および（Ｇ３）である。
【００３８】
（Ｇ）の使用量は、（Ａ）〜（Ｅ）の合計重量に基づいて、通常１００％以下、硬化物の弾性および靭性の観点から好ましくは５〜５０％、とくに好ましくは１０〜３０％である。
【００３９】
本発明の組成物には、さらに必要により光増感剤（Ｈ）を含有させることができる。（Ｈ）としては、例えば、ベンゾフェノン、４，４’−ビス（ジエチルアミノ）ベンゾフェノン、２，４’−ジエチルチオキサントン、イソプロピルチオキサントン、９，１０−ジエトキシアントラセン、９，１０−ジブトキシアントラセン等が挙げられる。
【００４０】
本発明の組成物は、本発明の効果を阻害しない範囲で必要によりさらに種々の添加剤（Ｊ）を含有させてもよい。（Ｊ）には、無機微粒子（Ｊ１）、顔料（Ｊ２）、分散剤（Ｊ３）、消泡剤（Ｊ４）、レベリング剤（Ｊ５）、シランカップリング剤（Ｊ６）、チクソトロピー性付与剤（増粘剤）（Ｊ７）、スリップ剤（Ｊ８）、酸化防止剤（Ｊ９）および紫外線吸収剤（Ｊ１０）からなる群から選ばれる１種または２種以上の添加剤が含まれる。
（Ｊ）の合計の使用量は、本発明の組成物の全重量に基づいて、通常６０％以下、好ましくは０．００５〜５０％である。
【００４１】
無機微粒子（Ｊ１）としては、アルミナ［酸化アルミニウム、水酸化アルミニウム、アルミナホワイト（アルミナ水和物）、シリカアルミナ（アルミナとシリカの融着物、アルミナの表面にシリカをコーティングしたもの等）］、ジルコニア、金属炭化物（炭化タングステン、炭化チタン、炭化ケイ素、炭化ホウ素等）、ダイヤモンド、カーボンブラック（チャンネルブラック、ファーネスブラック、サーマルブラック、アセチレンブラック等）、シリカ（微粉ケイ酸、含水ケイ酸、ケイ藻、コロイダルシリカ等）、ケイ酸塩（微粉ケイ酸マグネシウム、タルク、ソープストーン、ステアライト、ケイ酸カルシウム、アルミノケイ酸マグネシウム、アルミノケイ酸ソーダ等）、炭酸塩［沈降性（活性、乾式、重質または軽質）炭酸カルシウム、炭酸マグネシウム等］、クレー（カオリン質クレー、セリサイト質クレー、バイロフィライト質クレー、モンモリロナイト質クレー、ベントナイト、酸性白土等）、硫酸塩［硫酸アルミニウム（硫酸バンド、サチンホワイト等）、硫酸バリウム（バライト粉、沈降性硫酸バリウム、リトポン等）、硫酸マグネシウム、硫酸カルシウム（石コウ）（無水石コウ、半水石コウ等）等］、鉛白、雲母粉、亜鉛華、酸化チタン、活性フッ化カルシウム、セメント、石灰、亜硫酸カルシウム、二硫化モリブデン、およびマイクロバルーン等が挙げられる。
【００４２】
これらのうち硬化物の耐擦傷性および組成物、硬化物の非着色の観点から好ましいのはアルミナ、シリカ、ケイ酸塩、炭酸塩、硫酸塩および酸化チタン、さらに好ましいのはシリカ、炭酸カルシウム、硫酸バリウムおよび酸化チタンである。
（Ｊ１）は、２種以上併用してもよく、また２種以上が複合化（例えばシリカに酸化チタンが融着）されたものでもよい。（Ｊ１）の形状は、特に限定されず、例えば不定形状、球状、中空状、多孔質状、花弁状、凝集状および粒状（楕円球型、星型および角型形状等）のいずれでもよい。
（Ｊ１）の使用量は、本発明の組成物の全重量に基づいて、通常５０％以下、硬化物の可撓性の観点から好ましくは３０％以下、さらに好ましくは３〜２５％である。
【００４３】
顔料（Ｊ２）としては、下記のものが挙げられる。
（１）アゾ系顔料
不溶性モノアゾ顔料（トルイジンレッド、パーマネントカーミンＦＢ、ファストイエローＧ等）、不溶性ジスアゾ顔料（ジスアゾイエローＡＡＡ、ジスアゾオレンジＰＭＰ等）、アゾレーキ（溶性アゾ顔料）（レーキレッドＣ、ブリリアントカーミン６Ｂ等）、縮合アゾ顔料、キレートアゾ顔料等；
（２）多環式顔料
フタロシアニンブルー、インダントロンブルー、キナクリドンレッド、ジオキサジンバイオレット等；
（３）染つけレーキ
塩基性染料（ビクトリアピュアブルーＢＯレーキ等）、酸性染料（アルカリブルートーナー等）等；
（４）その他
アジン系顔料（アニリンブラック等）、昼光けい光顔料、ニトロソ顔料、ニトロ顔料、天然顔料等；
（Ｊ２）の使用量は、組成物の全重量に基づいて、通常５０％以下、硬化物の可撓性の観点から好ましくは４０％以下、さらに好ましく３０％以下である。
【００４４】
分散剤（Ｊ３）としては、有機分散剤［高分子分散剤（Ｍｎ２，０００〜５００，０００）および低分子分散剤（分子量１００以上かつＭｎ２，０００未満）］および無機分散剤が挙げられる。
【００４５】
高分子分散剤としては、ナフタレンスルホン酸塩［アルカリ金属（ＮａおよびＫ等。以下同じ。）塩、アンモニウム塩等］のホルマリン縮合物、ポリスチレンスルホン酸塩（塩は上記に同じ。以下も同じ。）、ポリアクリル酸塩、ポリ（２〜４）カルボン酸（マレイン酸／グリセリン／モノアリルエーテル共重合体等）塩、カルボキシメチルセルロース（Ｍｎ１，０００〜１０，０００）およびポリビニルアルコール（Ｍｎ１，０００〜１００，０００）等が挙げられる。
【００４６】
低分子分散剤としては、下記のものが挙げられる。
（１）ポリオキシアルキレン型
脂肪族アルコール（Ｃ４〜３０）、［アルキル（Ｃ１〜３０）］フェノール、脂肪族アミン（Ｃ４〜３０）および脂肪族アミド（Ｃ４〜３０）のＡＯ（Ｃ２〜４）１〜３０モル付加物
脂肪族アルコールとしては、ｎ−、ｉ−、ｓｅｃ−およびｔ−ブタノール、オクタノール、ドデカノール等；（アルキル）フェノールとしては、フェノール、メチルフェノールおよびノニルフェノール等；脂肪族アミンとしては、ラウリルアミンおよびメチルステアリルアミン等；および脂肪族アミドとしては、ステアリン酸アミド等が挙げられる。
（２）多価アルコール型
Ｃ４〜３０の脂肪酸（ラウリン酸、ステアリン酸等。以下同じ。）と多価（２価〜６価またはそれ以上）アルコール（例えばＧＲ、ＰＥ、ＳＯおよびソルビタン）のモノエステル化合物
（３）カルボン酸塩型
Ｃ４〜３０の脂肪酸のアルカリ金属塩
（４）硫酸エステル型
Ｃ４〜３０の脂肪族アルコール（上記に同じ。以下も同じ。）および脂肪族アルコールのＡＯ（Ｃ２〜４）１〜３０モル付加物の硫酸エステルアルカリ金属塩等
【００４７】
（５）スルホン酸塩型
［アルキル（Ｃ１〜３０）］フェノール（上記に同じ。以下も同じ。）のスルホン酸アルカリ金属塩
（６）リン酸エステル型
Ｃ４〜３０の脂肪族アルコールおよび脂肪族アルコールのＡＯ（Ｃ２〜４）１〜３０モル付加物のモノまたはジリン酸エステルの塩［アルカリ金属塩、４級アンモニウム塩等］
（７）１〜３級アミン塩型
Ｃ４〜３０の脂肪族アミン［１級（ラウリルアミン等）、２級（ジブチルアミン等）および３級アミン（ジメチルステアリルアミン等）］塩酸塩、トリエタノールアミンとＣ４〜３０の脂肪酸のモノエステルの無機酸（塩酸、硫酸、硝酸およびリン酸等。以下同じ。）塩
（８）４級アンモニウム塩型
Ｃ４〜３０の４級アンモニウム（ブチルトリメチルアンモニウム、ジエチルラウリルメチルアンモニウム、ジメチルジステアリルアンモニウム等）の無機酸塩等
が挙げられる。
【００４８】
無機分散剤としては、ポリリン酸のアルカリ金属塩およびリン酸系分散剤（リン酸、モノアルキルリン酸エステル、ジアルキルリン酸エステル等）等が挙げられる。
（Ｊ３）の使用量は、本発明の組成物の全重量に基づいて、通常１０％以下、好ましくは０．０５〜５％である。
【００４９】
消泡剤（Ｊ４）としては、低級アルコール（Ｃ１〜６）（メタノール、ブタノール等）、高級アルコール（Ｃ８〜１８）（オクチルアルコール、ヘキサデシルアルコール等）、高級脂肪酸（Ｃ１０〜２０）（オレイン酸、ステアリン酸等）、高級脂肪酸エステル（Ｃ１１〜３０）（グリセリンモノラウリレート等）、リン酸エステル（トリブチルホスフェート等）、金属石けん（ステアリン酸カルシウム、ステアリン酸アルミニウム等）、ポリエーテル［ＰＥＧ（Ｍｎ２００〜１０，０００）、ＰＰＧ（Ｍｎ２００〜１０，０００）等］、シリコーン（ジメチルシリコーンオイル、アルキル変性シリコーンオイル、フルオロシリコーンオイル等）および鉱物油系（シリカ粉末を鉱物油に分散させたもの）等が挙げられる。
（Ｊ４）の使用量は、本発明の組成物の全重量に基づいて、通常３％以下、好ましくは０．０１〜２％である。
【００５０】
レベリング剤（Ｊ５）としては、ＰＥＧ型非イオン界面活性剤（ノニルフェノールＥＯ１〜４０モル付加物、ステアリン酸ＥＯ１〜４０モル付加物等）、多価アルコール型非イオン界面活性剤（ソルビタンパルミチン酸モノエステル、ソルビタンステアリン酸モノエステル、ソルビタンステアリン酸トリエステル等）、フッ素含有界面活性剤（パーフルオロアルキルＥＯ１〜５０モル付加物、パーフルオロアルキルカルボン酸塩、パーフルオロアルキルベタイン等）、変性シリコーンオイル［例えばポリエーテル変性シリコーンオイルおよび（メタ）アクリレート変性シリコーンオイル］等が挙げられる。
（Ｊ５）の使用量は、本発明の組成物の全重量に基づいて、通常３％以下、好ましくは０．１〜２％である。
【００５１】
シランカップリング剤（Ｊ６）としては、アミノ基含有シランカップリング剤（γ−アミノプロピルトリエトキシシラン、γ−アミノプロピルトリメトキシシラン、γ−フェニルアミノフロピルトリメトキシシラン等）、ウレイド基含有シランカップリング剤（ウレイドプロピルトリエトキシシラン等）、ビニル基含有シランカップリング剤［ビニルエトキシシラン、ビニルメトキシシラン、ビニルトリス（β−メトキシエトキシ）シラン等］、メタクリレート基含有シランカップリング剤（γ−メタクリロキシプロピルトリメトキシシラン、γ−メタクリロキシプロピルメチルジメトキシシラン等）、エポキシ基含有シランカップリング剤（γ−グリシドキシプロピルトリメトキシシラン等）、イソシアネート基含有シランカップリング剤（γ−イソシアネートプロピルトリエトキシシラン等）、ポリマー型シランカップリング剤（ポリエトキシジメチルシロキサン、ポリエトキシジメチルシロキサン等）、カチオン型シランカップリング剤［Ｎ−（Ｎ−ベンジル−β−アミノエチル）−γ−アミノプロピルトリメトキシシラン塩酸塩等］等が挙げられる。
（Ｊ６）の使用量は、本発明の組成物の全重量に基づいて、通常１０％以下、好ましくは０．５〜７％である。
【００５２】
チクソトロピー性付与剤（Ｊ７）としては、無機チクソトロピー性付与剤（ベントナイト、有機処理ベントナイトおよびコロイダル炭酸カルシウム等）および有機チクソトロピー性付与剤（水添ヒマシ油ワックス、ステアリン酸カルシウム、オレイン酸アルミニウム、重合アマニ油等）が挙げられる。
（Ｊ７）の使用量は本発明の組成物の全重量に基づいて、通常２０％以下、好ましくは０．５〜１０％である。
【００５３】
スリップ剤（Ｊ８）としては、高級脂肪酸エステル（ステアリン酸ブチル等）、高級脂肪酸アミド（エチレンビスステアリン酸アミド、オレイン酸アミド等）、金属石けん（ステアリン酸カルシウム、オレイン酸アルミニウム等）、ワックス［パラフィンワックス、ポリオレフィンワックス（ポリエチレンワックス、ポリプロピレンワックス、カルボキシル基含有ポリエチレンワックス等）等］およびシリコーン（例えばジメチルシリコーンオイル、アルキル変性シリコーンオイルおよびフルオロシリコーンオイル）等が挙げられる。
（Ｊ８）の使用量は、本発明の組成物の全重量に基づいて、通常５％以下、好ましくは０．０１〜２％である。
【００５４】
酸化防止剤（Ｊ９）としては、ヒンダードフェノール化合物〔トリエチレングリコール−ビス−［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、３，５−ジ−ｔ−ブチル−４−ヒドロキシベンジルホスホネートジエチルエステル〕およびアミン化合物（ｎ−ブチルアミン、トリエチルアミン、ジエチルアミノメチルメタクリレート等）が挙げられる。
（Ｊ９）の使用量は、本発明の組成物の全重量に基づいて、通常３％以下、好ましくは０．００５〜２％である。
【００５５】
紫外線吸収剤（Ｊ１０）としては、ベンゾトリアゾール化合物［２−（５−メチル−２−ヒドロキシフェニル）ベンゾトリアゾール、２−（３，５−ジ−ｔ−ブチル−２−ヒドロキシフェニル）ベンゾトリアゾール、２−（３，５−ジ−ｔ−ブチル−２−ヒドロキシフェニル）−５−クロロベンゾトリアゾール、２−（３，５−ジ−ｔ−アミル−２−ヒドロキシフェニル）ベンゾトリアゾール等］、トリアジン化合物〔２−（４，６−ジフェニル−１，３，５−トリアジン−２−イル）−５−［（ヘキシル）オキシ］−フェノール〕、ベンゾフェノン（２−ヒドロキシ−４−ｎ−オクチルオキシベンゾフェノン等）、シュウ酸アニリド化合物（２−エトキシ−２’−エチルオキサリック酸ビスアニリド等）が挙げられる。
（Ｊ１０）の使用量は、本発明の組成物の全重量に基づいて、通常３％以下、好ましくは０．００５〜２％である。
【００５６】
上記（Ｊ１）〜（Ｊ１０）の間で添加剤が同一で重複する場合は、それぞれの添加剤が該当する添加効果を奏する量を他の添加剤としての効果に関わりなく使用するのではなく、他の添加剤としての効果も同時に得られることをも考慮し、使用目的に応じて使用量を調整するものとする。
【００５７】
本発明の組成物は、塗工の際に、塗工に適した粘度に調整するために、必要に応じて溶剤で希釈してもよい。溶剤の使用量は、溶剤を加える前の該組成物の重量に基づいて通常２，０００％以下、好ましくは１０〜５００％である。また、塗工液の粘度は、使用時の温度（通常５〜６０℃）で、通常５〜５００，０００ｍＰａ・ｓ、安定塗工の観点から好ましくは５０〜１０，０００ｍＰａ・ｓである。
【００５８】
該溶剤としては、本発明の組成物中の樹脂分を溶解するものであれば特に限定されることはなく、具体的には、芳香族炭化水素（Ｃ７〜１０、例えばトルエン、キシレンおよびエチルベンゼン）、エステルまたはエーテルエステル（Ｃ４〜１０、例えば酢酸エチル、酢酸ブチルおよびメトキシブチルアセテート）、エーテル（Ｃ４〜１０、例えばジエチルエーテル、テトラヒドロフラン、ＥＧのモノエチルエーテル、ＥＧのモノブチルエーテル、ＰＧのモノメチルエーテルおよびＤＥＧのモノエチルエーテル）、ケトン（Ｃ３〜１０、例えばアセトン、メチルエチルケトン、メチルイソブチルケトン、ジ−ｎ−ブチルケトンおよびシクロヘキサノン）、アルコール（Ｃ１〜１０、例えばメタノール、エタノール、ｎ−およびｉ−プロパノール、ｎ−、ｉ−、ｓｅｃ−およびｔ−ブタノール、２−エチルヘキシルアルコールおよびベンジルアルコール）、アミド（Ｃ３〜６、例えばジメチルホルムアミド、ジメチルアセトアミド、Ｎ−メチルピロリドン等）、スルホキシド（Ｃ２〜４、例えばジメチルスルホキシド）、水、およびこれらの２種以上の混合溶剤が挙げられる。
これらのうち好ましいのは沸点が７０〜１００℃のエステル、ケトンおよびアルコール、さらに好ましいのは酢酸エチル、メチルエチルケトン、ｉ−プロパノールおよびこれらの混合物である。
【００５９】
本発明の組成物を紫外線照射して得られる硬化物のガラス転移温度（Ｔｇ）は、強靭性、柔軟性の観点から好ましくは０〜７０℃、さらに好ましくは２０〜５０℃である。
ここでＴｇは、本発明の硬化物を５ｍｍ×５０ｍｍ×１ｍｍの短冊状とし、粘弾性スペクトル測定装置［Ｒｅｏｇｅｌ  Ｅ−４０００、（株）ユービーエム製］で周波数１０Ｈｚで測定したものである。
【００６０】
本発明の積層体は、基材、基材上の上記組成物の塗工層および塗工層上の透明基材の３層からなる積層物を硬化させてなる。
積層体は、具体的には、上記組成物を、必要により溶剤で希釈して、基材（Ｉ）上に塗工し、必要により乾燥させた後、その上に透明基材（ＩＩ）を貼り合せ、その後紫外線照射により硬化させることによって製造される。
【００６１】
透明基材（ＩＩ）としては、特に限定されないが、通常Ｍｎ１００，０００〜１０，０００，０００の樹脂、例えばポリエチレンテレフタレート、ポリメチルメタアクリレート、ポリカーボネート、トリアセチルセルロースおよびポリメチルメタクリレート−スチレン共重合樹脂、および無機基材（ガラス、石英等）が挙げられる。
これらは、板状またはフィルム状のいずれでもよいが、生産性の観点から好ましいのは０．１〜５ｍｍのフィルム状である。
【００６２】
基材層（Ｉ）の材質としては、上記（ＩＩ）と同じ材質および金属（銅、アルミ、鉄等）が挙げられる。（Ｉ）は、剛性の観点から好ましいのは３〜５０ｍｍの板状である。
【００６３】
本発明の組成物の塗工に際しては、通常用いられる装置、例えば塗工機［バーコーター、グラビアコーター、ロールコーター（サイズプレスロールコーター、ゲートロールコーター等）、エアナイフコーター、スピンコーター、ブレードコーター等］が使用できる。
塗工膜厚（乾燥後膜厚）は、通常０．５〜３００μｍ、乾燥性、硬化性の観点から好ましい上限は２５０μｍ、硬化性、接着性の観点から好ましい下限は１μｍである。
【００６４】
本発明の組成物を溶剤で希釈して使用する場合は、塗工後に乾燥するのが好ましい。乾燥方法としては、例えば熱風乾燥（ドライヤー等）が挙げられる。乾燥温度は、通常１０〜２００℃、基材（Ｉ）の変形防止および表面平滑性の観点から好ましい上限は１５０℃、乾燥速度の観点から好ましい下限は３０℃である。
【００６５】
本発明の組成物を塗工後、紫外線照射で硬化させるに際しては、公知の紫外線照射装置［例えば、商品名「アイグランデージ」、アイグラフィック（株）製］を使用することができる。紫外線の照射量は、通常１０〜１０，０００ｍＪ／ｃｍ2、硬化物の可撓性の観点から好ましい上限は、５，０００ｍＪ／ｃｍ2、組成物の硬化性の観点から好ましい下限は、１００ｍＪ／ｃｍ2である。
【００６６】
以下、本発明を実施例によりさらに詳細に説明するが、本発明はこれにより限定されるものではない。
【００６７】
製造例１
撹拌機、冷却管および温度計を備えた反応容器にＰＴＭＧ［商品名「ＰＴＭＧ−２０００」、三菱化学（株）製、Ｍｎ２，０００］１００部、ＩＰＤＩ  １６．７部および触媒としてビスマストリ（２−エチルヘキサノエート）（２−エチルヘキサン酸５０％溶液）０．０５部を仕込み、１００℃で４時間反応させ、その後２−ヒドロキシエチルアクリレート５．８部を加え、１００℃で６時間反応させてウレタンアクリレート（Ａ−１）を得た。（Ａ−１）のＭｎは、４，８９０であった。
【００６８】
製造例２
製造例１と同様の反応容器にＰＥＧ［商品名「ニューポールＰＥＧ−６００」、三洋化成工業（株）製、Ｍｎ６００］１００部と水添ＭＤＩ  ５４．６部を仕込み、１１０℃で４時間反応させた後、２−ヒドロキシエチルアクリレート９．７部と触媒としてビスマストリ（２−エチルヘキサノエート）（２−エチルヘキサン酸５０％溶液）０．０３部を加え、８０℃で４時間反応させ、ウレタンアクリレート（Ａ−２）を得た。（Ａ−２）のＭｎは、３，９５０であった。
【００６９】
製造例３
製造例１と同様の反応容器にＰＴＭＧ［商品名「ＰＴＭＧ−１０００」、三菱化学（株）製、Ｍｎ１，０００］１００部、ＢＤ９．８部、水添ＭＤＩ  ７８．６部および２−ヒドロキシエチルアクリレート２３．２部を仕込み均一混合後、触媒としてビスマストリ（２−エチルヘキサノエート）（２−エチルヘキサン酸５０％溶液）０．０５部を加え、８０℃で６時間反応させて、ウレタンアクリレート（Ａ−３）を得た。（Ａ−３）のＭｎは、２，１２０であった。
【００７０】
実施例１〜６
表１に示す重量比に従って配合し、本発明の感光性組成物（実施例１〜６）を得た。各組成物の２５℃での粘度をＢＬ型粘度計［東京計器（株）製］にて測定した。
次に、下記の評価方法に従って硬化物を作成し、透過率、接着強度、引張伸び率を評価した。結果を表３に示す。
比較例１〜４
表１に示す重量比に従って配合して得た比較の感光性組成物（比較例１〜４）について、実施例１〜６と同様に評価した。結果を表３に示す。
【００７１】
評価方法
（１）透過率（透明性の評価）
（ｉ）硬化物作成法
ガラス板［商品名「ＭＩＣＲＯ  ＳＬＩＤＥ  ＧＬＡＳＳ  水板」、松浪ガラス（株）製、タテ７６ｍｍ×ヨコ２６ｍｍ×厚さ１．３ｍｍ］上の周辺部にセットしたスペーサー枠（幅５ｍｍ、厚さ１００μｍの枠内に、試料を充填し、さらにその上にガラス板を重ね、ニップローラーで挟んで空気を押し出した。その後、紫外線照射装置［商品名「アイグランデージ」、アイグラフィック（株）製。照射ランプはメタルハライドランプ。以下同じ。］を用いて、１，０００ｍＪ／ｃｍ2の紫外線を照射し、硬化物を得た。
（ｉｉ）透過率測定方法
ＪＩＳ  Ｋ−７３６１−１に準じ、全光線透過率測定装置［商品名「ｈａｚｅ−ｇａｒｄ  ｄｕａｌ」、ＢＹＫ  ｇａｒｄｎｅｒ（株）製］を用いて透過率を測定した。
【００７２】
（２）接着強度（接着性の評価）
（ｉ）硬化物作成法
ＪＩＳ  Ｋ−６８５４−１に準じて、基材［タテ７０ｍｍ×ヨコ５０ｍｍ×厚さ１０ｍｍ］上の周辺部にセットしたスペーサー枠（幅５ｍｍ、厚さ１００μｍ）の枠内に試料を充填し、さらにその上にＰＥＴフィルム［商品名「Ａ４１００」、東洋紡（株）製  、タテ１５０ｍｍ×ヨコ５０ｍｍ×厚さ２００μｍ］を重ね、ニップローラーで挟んで空気を押し出した。その後、紫外線照射装置を用い、１，０００ｍＪ／ｃｍ2の紫外線を照射して硬化させ、９０℃剥離用試験片を得た。
基材（１）ＰＭＭＡ：［商品名「アクリライトＬ」、三菱レイヨン（株）製］
（２）ガラス板：［商品名「ＧＬＡＳＳ  ＰＬＡＴＥ」、アズワン（株）製］
（ｉｉ）接着強度測定方法
ＪＩＳ  Ｋ−６８５４−１に準じて、オートグラフ［ＡＧ１００ｋＮＧまたはＡＧ１００ＮＩＳ、（株）島津製作所製、以下同じ。］を用いて、室温２３℃、引張速度５０ｍｍ／分でＴ剥離（９０℃剥離）試験を行い接着強度を測定した。
（３）硬化性
前記接着強度試験後の試験片の硬化物面を紙［商品名「共用紙ＫＢ−Ｋ３９Ｎ」、コクヨ（株）製、Ａ４版］上に置き、１時間静置した後、試験片を取り除き、紙上に残ったシミの有無を肉眼で観察し、下記の基準で評価した。
○：シミなし
×：シミあり
【００７３】
（４）引張伸び率（柔軟性の評価）
（ｉ）硬化物作成法
フッ素系離型剤［商品名「ダイフリーＧＡ−６０１０」、ダイキン工業（株）製  ］を表面に塗布したガラス板［商品名「ＧＬＡＳＳ  ＰＬＡＴＥ」、アズワン（株）製、タテ２００ｍｍ×ヨコ２００ｍｍ×厚さ５ｍｍ］の周辺部にセットしたスペーサー枠（幅１０ｍｍ、厚さ１ｍｍ）の枠内に試料を充填し、さらに同様に離型剤塗布したガラス板で挟んだ後、ニップローラーで挟んで空気を押し出した。その後紫外線照射装置を用いて、１，０００ｍＪ／ｃｍ2の紫外線を照射した。その後、ガラス板を取り外し、硬化物からＪＩＳ  Ｋ−７１２７の試験片タイプ５を打ち抜き、引張試験用の試験片を得た。
（ｉｉ）引張伸び率試験方法
得られた試験片をＪＩＳ  Ｋ−７１２７に準じて、オートグラフを用いて、室温２３℃、引張速度１０ｍｍ／分で引張試験を行い引張伸び率を測定した。
【００７４】
【表１】
2008007694.tif 000002
ＩＢＸＡ  ：イソボルニルアクリレート［商品名「ライトアクリレートＩＢＸＡ」、共栄
社化学（株）製］
Ｍ１０１  ：フェノキシＤＥＧアクリレート［商品名「アロニックスＭ−１０１」、東亞
合成（株）製］
ＡＣＭＯ  ：アクリロイルモルホリン［商品名「ＡＣＭＯ」、興人（株）製］
ＥＰ８２８：ビスフェノールＡジグリシジルエーテル［商品名「エピコート８２８」、ジ
ャパンエポキシレジン（株）製］
Ｃ３０００：リモネンジオキシド［商品名「セロキサイド３０００」、ダイセル化学工業
（株）製］
Ｃ２０２１：３，４−エポキシシクロヘキシルメチル−３，４−エポキシシクロヘキサン
カルボキシレート［商品名「セロキサイド２０２１」、ダイセル化学工業（
株）製］
Ａ２００  ：３，４−エポキシシクロヘキサンメチルアクリレート［商品名「サイクロマ
ーＡ２００」、ダイセル化学工業（株）製］
ＧＭＡ    ：グリシジルメタクリレート［商品名「ブレンマーＧ」、日本油脂（株）製］
ＢＡ６４１：ＥＯ変性ビスフェノールＡジアクリレート［商品名「ネオマーＢＡ−６４１
」、三洋化成工業（株）製］
ＶＲ７７  ：ビスフェノールＡジグリシジルエーテルジアクリレート［商品名「リポキシ
ＶＲ−７７」、昭和高分子（株）製］
ＴＰＯ    ：１，３，５−トリメチルベンゾイルジフェニルホスフィンオキシド［商品名
「ルシリンＴＰＯ」、ＢＡＳＦ（株）製］
Ｉ１８４  ：１−ヒドロキシシクロヘキシルフェニルケトン［商品名「イルガキュア１８
４」、チバスペシャルティケミカルズ（株）製］
ＳＰ１７０：４，４’−ビス［ジ（β−ヒドロキシエトキシ）フェニルスルホニオ］フェ
ニルスルフィド−ビス−ヘキサフルオロアンチモネート［商品名「アデカオ
プトマーＳＰ−１７０」、旭電化工業（株）製］
【００７５】
表１の結果から、本発明の組成物は比較の組成物に比べて、明らかに接着性および柔軟性に優れることがわかる。とくに比較例２〜４に比べて、接着性、硬化性、柔軟性に優れる。
【産業上の利用可能性】
【００７６】
本発明の接着剤用感光性組成物を硬化させてなる硬化物は、透明性、柔軟性、各種基材（プラスチック、ガラス、金属等）との接着性に優れることから、光学フィルム（反射防止膜、ハードコーティング膜、光拡散シート等）の貼り合わせ用接着剤、光ディスクの貼り合わせ用接着剤、ディスプレイパネル（液晶や有機ＥＬ等）のシーリング剤、光学部材の接着剤またはシーリング剤等として有用である。